МОДИФИЦИРОВАННЫЙ ФИЛЛОСИЛИКАТ

1. Композиция модифицированного филлосиликата, содержащая модифицирующий агент, который включает ионы гексадецилтриметиламмония, интеркалированные между слоями филлосиликата, и дополнительный модифицирующий агент, выбранный из группы, состоящей из ацетилхолина и холина.
2. Способ получения модифицированного филлосиликата по п.1, который включает:
1
10
(a) диспергирование филлосиликата в воде и С-С-спирте; (b) применение ультразвукового облучения; (c) добавление соли холина или соли ацетилхолина; (d) добавление соли гексадецилтриметиламмония; (e) выдерживание смеси от операции (d) при температуре в диапазоне от 20°С до 120°С; (f) выделение соединения, полученного в операции (d); в котором операции a), b), c) и d) можно осуществлять в любом порядке.
3. Способ по п.2, в котором в операции диспергирования филлосиликат диспергируют в воде и этаноле.
4. Способ по п.2, в котором добавляемая соль холина или соль ацетилхолина представляет собой галогенид холина или галогенид ацетилхолина.
5. Способ по п.4, в котором добавляемый галогенид холина или галогенид ацетилхолина представляет собой хлорид холина или хлорид ацетилхолина.
6. Способ по п.2, в котором добавляемый галогенид гексадецилтриметиламмония представляет собой бромид гексадецилтриметиламмония.
7. Способ по п.2, в котором смесь от операции (d) выдерживают при температуре в диапазоне от 65°С до 75°С.
8. Способ по п.2, в котором операцию добавления сначала проводят с холином или ацетилхолином, после этого проводят с галогенидом гексадецилтриметиламмония.
9. Способ по п.2, в котором операция выделения включает в себя очистку полученного модифицированного филлосиликата.
10. Способ по п.9, в котором филлосиликат очищают с помощью раствора вода:этанол, и смесь выдерживают при перемешивании при температуре в диапазоне от 50°С до 90°С.
11. Способ по п.2, в котором операция выделения включает в себя операцию сушки филлосиликата после очистки, и операцию сушки осуществляют при температуре в диапазоне от 70°С до 90°С.
12. Способ по п.2, в котором филлосиликат диспергируют в воде и этаноле, и в котором добавляемая соль холина или соль ацетилхолина представляет собой галогенид холина или галогенид ацетилхолина.
13. Способ по п.12, в котором добавляемый галогенид холина или галогенид ацетилхолина представляет собой хлорид холина или хлорид ацетилхолина.
14. Способ по п.13, в котором добавляемый галогенид гексадецилтриметиламмония представляет собой бромид гексадецилтриметиламмония.
15. Способ по п.2, в котором филлосиликат диспергируют в воде и этаноле; в котором добавляемая соль холина или соль ацетилхолина представляет собой галогенид холина или галогенид ацетилхолина; и в котором добавляемый галогенид гексадецилтриметиламмония представляет собой бромид гексадецилтриметиламмония.
16. Способ по п.2, в котором смесь от операции (d) выдерживают при температуре в диапазоне от 65°С до 75°С; операцию добавления сначала проводят с холином или ацетилхолином, а после этого проводят с галогенидом гексадецилтриметиламмония; и операция выделения включает в себя очистку полученного модифицированного филлосиликата.
17. Способ по п.16, в котором филлосиликат очищают с помощью раствора вода:этанол, и смесь выдерживают при перемешивании при температуре в диапазоне от 50°С до 90°С.
18. Способ по п.17, в котором операция выделения включает в себя операцию сушки филлосиликата после очистки, и операцию сушки осуществляют при температуре в диапазоне от 70°С до 90°С.
19. Применение модифицированного филлосиликата по п.1 в качестве армирующего агента полимеров.